СПОСОБ ПОЛУЧЕНИЯ ВЫСОКОМАРОЧНЫХ БЫСТРОТВЕРДЕЮЩИХ ПОРТЛАНДЦЕМЕНТОВ

1. Способ получения пластифицированных портландцементов, включающий предварительную активацию суперпластификатора С-3 путем помола в виброцентробежной мельнице при ускорении 10-20 g, а затем берут активированный С-3 в количестве 2…5% от массы цемента и измельчают совместно с цементом в виброцентробежной мельнице при ускорении 10-20 g до остатка на сите № 008 не более 0,5%, отличающийся тем, что предварительно активации подвергают часть исходного цемента совместно с глицериновым гудроном в количестве 1,5…2.5% от массы активируемого цемента до остатка на сите №0045 не более 0,5%, с последующим перемешиванием полученного активированного тонкомолотого цементного порошка в количестве не более 3…5% от основной части цемента.
2. Способ по п.1, отличающийся тем, что для помола берут исходный цемент, содержащий гранулированный шлак в количестве 5-40%.
3. Способ по п.1 или 2, отличающийся тем, что для помола берут исходный цемент, содержащий не более 5% гранулированного шлака.
4. Способ по п.1 или 2, отличающийся тем, что для помола берут исходный цемент с минеральными добавками, содержащий 5-20% гранулированного шлака.
5. Способ по п.1 или 2, отличающийся тем, что для помола берут исходный цемент, содержащий 20-40% гранулированного шлака.